【手続補正書】
【提出日】平成17年1月13日(2005.1.13)
【手続補正１】
【補正対象書類名】特許請求の範囲
【補正対象項目名】全文
【補正方法】変更
【補正の内容】
【特許請求の範囲】
【請求項１】
およそ、０．１から０．３重量％の炭素（Ｃ）、８から１７重量％のコバルト（Ｃｏ）、少なくとも約１.７重量％から約５重量％のニッケル（Ｎｉ）、６重量％より多く１１重量％未満のクロム（Ｃｒ）、及び組成Ｍ２Ｃを有する析出した炭化物としてＭｏを含有する３重量％未満のモリブデン（Ｍｏ）を組み合わせて含み、残量が本質的に鉄（Ｆｅ）及び副次的な元素及び不純物である炭化物強化合金組成物。
【請求項２】
約２４０ｋｓｉより大きい最大抗張力（ＵＴＳ）を有する、請求項１に記載の合金。
【請求項３】
約２６０ｋｓｉより大きい最大抗張力（ＵＴＳ）を有する、請求項１に記載の合金。
【請求項４】
約２８０ｋｓｉより大きい最大抗張力（ＵＴＳ）を有する、請求項１に記載の合金。
【請求項５】
約２４０ｋｓｉより大きい最大抗張力（ＵＴＳ）と、約２００ｋｓｉより大きい耐力（ＹＳ）とを有する、請求項１に記載の合金。
【請求項６】
約２６０ｋｓｉより大きい最大抗張力（ＵＴＳ）と、約２１５ｋｓｉより大きい耐力（ＹＳ）とを有する、請求項１に記載の合金。
【請求項７】
約２８０ｋｓｉより大きい最大抗張力（ＵＴＳ）と、約２３０ｋｓｉより大きい耐力（ＹＳ）とを有する、請求項１に記載の合金。
【請求項８】
約１５０℃より高い、焼入れディラトメトリー及び１％変態率（ｆｒａｃｔｉｏｎ）によって測定されたマルテンサイト開始（Ｍｓ）温度を有する、請求項１に記載の合金。
【請求項９】
約２００℃より高い、焼入れディラトメトリー及び１％変態率によって測定されたマルテンサイト開始（Ｍｓ）温度を有する、請求項１に記載の合金。
【請求項１０】
約２５０℃より高い、焼入れディラトメトリー及び１％変態率によって測定されたマルテンサイト開始（Ｍｓ）温度を有する、請求項１に記載の合金。
【請求項１１】
約１０ナノメートルより小さいＭ２Ｃ炭化物を含む、合金の炭素（Ｃ）含有量の約８５重量％より多くを有する、請求項１に記載の合金。
【請求項１２】
約５ナノメートルより小さいＭ２Ｃ炭化物を含む、合金の炭素（Ｃ）含有量の約８５重量％以上より多くを有する、請求項１に記載の合金。
【請求項１３】
３．５重量％水性塩化ナトリウム溶液中の直線偏波測定によって測定された場合、１５−５ＰＨ（Ｈ９００条件）ステンレス鋼について測定された速度と同等またはそれより小さい年（ａｎｎｕａｌ）腐蝕速度を有する、Ｃｒ不動態化表面層を伴なって形成された、請求項１に記載の合金。
【請求項１４】
３．５重量％水性塩化ナトリウム溶液中の直線偏波測定によって測定された場合、１５−５ＰＨ（Ｈ９００条件）ステンレス鋼について測定された速度の約２５０％未満の年腐蝕速度を有する、Ｃｒ不動態化表面層を伴なって形成された、請求項１に記載の合金。
【請求項１５】
約２４０ｋｓｉより大きい最大抗張力（ＵＴＳ）と、約２００℃より高い、焼入れディラトメトリー及び１％変態率によって測定されたマルテンサイト開始（Ｍｓ）温度とを有する、請求項１に記載の合金。
【請求項１６】
約２６０ｋｓｉより大きい最大抗張力（ＵＴＳ）と、約２００℃より高い、焼入れディラトメトリー及び１％変態率によって測定されたマルテンサイト開始（Ｍｓ）温度とを有する、請求項１に記載の合金。
【請求項１７】
約２８０ｋｓｉより大きい最大抗張力（ＵＴＳ）と、約２００℃より高い、焼入れディラトメトリー及び１％変態率によって測定されたマルテンサイト開始（Ｍｓ）温度とを有する、請求項１に記載の合金。
【請求項１８】
約２４０ｋｓｉより大きい最大抗張力（ＵＴＳ）と、３．５重量％水性塩化ナトリウム溶液中の直線偏波測定によって測定された場合、１５−５ＰＨ（Ｈ９００条件）ステンレス鋼について測定された速度の約２５０％未満の年腐蝕速度とを有する、請求項１に記載の合金。
【請求項１９】
約２６０ｋｓｉより大きい最大抗張力（ＵＴＳ）と、３．５重量％水性塩化ナトリウム溶液中の直線偏波測定によって測定された場合、１５−５ＰＨ（Ｈ９００条件）ステンレス鋼について測定された速度の約２５０％未満の年腐蝕速度とを有する、請求項１に記載の合金。
【請求項２０】
約２８０ｋｓｉより大きい最大抗張力（ＵＴＳ）と、３．５重量％水性塩化ナトリウム溶液中の直線偏波測定によって測定された場合、１５−５ＰＨ（Ｈ９００条件）ステンレス鋼について測定された速度の約２５０％未満の年腐蝕速度とを有する、請求項１に記載の合金。
【請求項２１】
約２４０ｋｓｉより大きい最大抗張力（ＵＴＳ）と、３．５重量％水性塩化ナトリウム溶液中の直線偏波測定によって測定された場合、１５−５ＰＨ（Ｈ９００条件）ステンレス鋼について測定された速度と同等またはそれより小さい年腐蝕速度とを有する、請求項１に記載の合金。
【請求項２２】
約２６０ｋｓｉより大きい最大抗張力（ＵＴＳ）と、３．５重量％水性塩化ナトリウム溶液中の直線偏波測定によって測定された場合、１５−５ＰＨ（Ｈ９００条件）ステンレス鋼について測定された速度と同等またはそれより小さい年腐蝕速度とを有する、請求項１に記載の合金。
【請求項２３】
約２８０ｋｓｉより大きい最大抗張力（ＵＴＳ）と、３．５重量％水性塩化ナトリウム溶液中の直線偏波測定によって測定された場合、１５−５ＰＨ（Ｈ９００条件）ステンレス鋼について測定された速度と同等またはそれより小さい年腐蝕速度とを有する、請求項１に記載の合金。
【請求項２４】
約２４０ｋｓｉより大きい最大抗張力（ＵＴＳ）を有し、この合金の炭素含有量の約８５重量％より多くが、約１０ナノメートルより小さいＭ２Ｃ炭化物中に見られる、請求項１に記載の合金。
【請求項２５】
約２４０ｋｓｉより大きい最大抗張力（ＵＴＳ）を有し、この合金の炭素含有量の約８５重量％より多くが、約５ナノメートルより小さいＭ２Ｃ炭化物中に見られる、請求項１に記載の合金。
【請求項２６】
約２６０ｋｓｉより大きい最大抗張力（ＵＴＳ）を有し、この合金の炭素含有量の約８５重量％より多くが、約１０ナノメートルより小さいＭ２Ｃ炭化物中に見られる、請求項１に記載の合金。
【請求項２７】
約２６０ｋｓｉより大きい最大抗張力（ＵＴＳ）を有し、この合金の炭素含有量の約８５重量％より多くが、約５ナノメートルより小さいＭ２Ｃ炭化物中に見られる、請求項１に記載の合金。
【請求項２８】
約２８０ｋｓｉより大きい最大抗張力（ＵＴＳ）を有し、この合金の炭素含有量の約８５重量％より多くが、約１０ナノメートルより小さいＭ２Ｃ炭化物中に見られる、請求項１に記載の合金。
【請求項２９】
約２８０ｋｓｉより大きい最大抗張力（ＵＴＳ）を有し、この合金の炭素含有量の約８５重量％より多くが、約５ナノメートルより小さいＭ２Ｃ炭化物中に見られる、請求項１に記載の合金。
【請求項３０】
約２４０ｋｓｉより大きい最大抗張力（ＵＴＳ）を有し、この合金の炭素含有量の約８５重量％より多くが、約１０ナノメートルより小さいＭ２Ｃ炭化物中に見られ、焼入れディラトメトリー及び１％変態率によって測定された合金のマルテンサイト開始（Ｍｓ）温度が約１５０℃より高く、３．５重量％水性塩化ナトリウム溶液中の直線偏波測定によって測定された年腐蝕速度が、１５−５ＰＨ（Ｈ９００条件）ステンレス鋼について測定された速度の約２５０％未満である、請求項１に記載の合金。
【請求項３１】
約２４０ｋｓｉより大きい最大抗張力（ＵＴＳ）を有し、この合金の炭素含有量の約８５重量％より多くが、約５ナノメートルより小さいＭ２Ｃ炭化物中に見られ、焼入れディラトメトリー及び１％変態率によって測定された合金のマルテンサイト開始（Ｍｓ）温度が約１５０℃より高く、３．５重量％水性塩化ナトリウム溶液中の直線偏波測定によって測定された年腐蝕速度が、１５−５ＰＨ（Ｈ９００条件）ステンレス鋼について測定された速度の約２５０％未満である、請求項１に記載の合金。
【請求項３２】
前記合金が、１重量％未満のケイ素（Ｓｉ）、０．３重量％未満のニオブ（Ｎｂ）、０．８重量％未満のバナジウム（Ｖ）、３重量％未満のタングステン（Ｗ）、０．２重量％未満のチタン（Ｔｉ）、０．２重量％未満のランタン（Ｌａ）またはその他の希土類元素、０．１５重量％未満のジルコニウム（Ｚｒ）、及び０．００５重量％未満のホウ素（Ｂ）を含む１つまたはそれ以上の元素を含んでいる、請求項１に記載の合金。
【請求項３３】
前記合金が、およそ、０．０２重量％の硫黄（Ｓ）、０．０１２重量％のリン（Ｐ）、０．０１５重量％の酸素（Ｏ）、及び０．０１５重量％の窒素（Ｎ）を含んでいる、請求項１に記載の合金。
【請求項３４】
前記合金が、実質的にラスマルテンサイト相を含む、請求項１に記載の合金。
【請求項３５】
前記合金が、Ｍ２Ｃ炭化物と組み合わせてＣｒ及びＣｏを含み、Ｃｒリッチな耐蝕性不動態化層を生じる、請求項１に記載の合金。
【請求項３６】
さらにゲッター（ｇｅｔｔｅｒｉｎｇ）化合物と粒界凝集増強元素とを含む、請求項１に記載の合金。
【請求項３７】
さらにＬａ２Ｏ２ＳまたはＣｅ２Ｏ２Ｓのゲッター化合物を含む、請求項１に記載の合金。
【請求項３８】
さらに、Ｂ、Ｃ、及びＭｏから成る群から選ばれる粒界凝集増強元素を含む、請求項１に記載の合金。
【請求項３９】
水素輸送阻害剤として、約１０ナノメートル平均直径より小さいＭ２Ｃ炭化物析出物を含む、請求項１に記載の合金。
【請求項４０】
この合金の炭素含有量の約１０重量％以下が、約１０ナノメートルより大きい１次ＭＣ炭化物中に見られる、請求項１に記載の合金。
【請求項４１】
この合金の炭素含有量の約２重量％以下が、約７５ナノメートルより大きい炭化物中に見られ、これらの炭化物は、Ｍ６Ｃ、Ｍ７Ｃ３、Ｍ２３Ｃ６、Ｍ３Ｃ、及びＭ２Ｃから成る群から選ばれる、請求項１に記載の合金。
【請求項４２】
この合金の炭素含有量の約５重量％以下が、約１０ナノメートルより大きいＭＣ炭化物中に見られる、請求項１に記載の合金。
【請求項４３】
この合金が、約８５０℃から１２００℃のメタル温度で溶体化熱処理される、請求項１に記載の合金。
【請求項４４】
この合金が、約９５０℃から１１００℃のメタル温度で溶体化熱処理される、請求項１に記載の合金。
【請求項４５】
この合金が、溶体化熱処理からほぼ室温まで冷却され、主としてラスマルテンサイト構造が形成される、請求項１に記載の合金。
【請求項４６】
この合金が、溶体化熱処理からほぼ室温まで冷却され、ついでさらにほぼ室温から約−７０℃未満のメタル温度まで冷却され、主としてラスマルテンサイト構造が形成される、請求項１に記載の合金。
【請求項４７】
この合金が、溶体化熱処理からほぼ室温まで冷却され、ついでさらにほぼ室温から約−１９５℃未満のメタル温度まで冷却され、主としてラスマルテンサイト構造が形成される、請求項１に記載の合金。
【請求項４８】
この合金が、１つまたはそれ以上の工程において、約６００℃未満のメタル温度で焼きもどされ、この合金が、工程と工程との間に冷却され、主としてラスマルテンサイト構造が形成される、請求項１に記載の合金。
【請求項４９】
この合金が、１つまたはそれ以上の工程において、約３００℃未満のメタル温度で焼きもどされ、この合金が、工程と工程との間に冷却され、主としてラスマルテンサイト構造が形成される、請求項１に記載の合金。
【請求項５０】
この合金が、１つまたはそれ以上の工程において、約４００℃未満のメタル温度で焼きもどされ、この合金が、工程と工程との間に冷却され、主としてラスマルテンサイト構造が形成される、請求項１に記載の合金。
【請求項５１】
この合金が、１つまたはそれ以上の工程において、約４００℃から６００℃のメタル温度で焼きもどされ、この合金が、工程と工程との間に冷却され、主としてラスマルテンサイト構造が形成される、請求項１に記載の合金。
【請求項５２】
この合金が、１つまたはそれ以上の工程において、約４７５℃から５２５℃のメタル温度で焼きもどされ、この合金が、工程と工程との間に冷却され、主としてラスマルテンサイト構造が形成される、請求項１に記載の合金。
【請求項５３】
この合金が、約５３ロックウエルＣより大きい硬度まで焼もどされる、請求項１に記載の合金。
【請求項５４】
この合金が、約５０ロックウエルＣより大きい硬度まで焼もどされる、請求項１に記載の合金。
【請求項５５】
この合金が、約４５ロックウエルＣより大きい硬度まで焼もどされる、請求項１に記載の合金。
【請求項５６】
この合金が、約６７ロックウエルＣより大きい表面硬度まで表面を硬化される、請求項１に記載の合金。
【請求項５７】
この合金が、約６０ロックウエルＣより大きい表面硬度まで表面を硬化される、請求項１に記載の合金。
【請求項５８】
この合金が、約
【数１】
2004522001.tif 000001
またはそれより大きい靭性／強度比ＫＩｃ／σｙを有し、ここで、ＫＩｃはこの合金の破壊靭性であり、σｙが耐力である、請求項１に記載の合金。
【請求項５９】
超高張力耐蝕性の構造用鋼炭化物強化合金製品の製造方法であって、
（ａ）およそ、０．１から０．３重量％の炭素（Ｃ）、８から１７重量％のコバルト（Ｃｏ）、１.７重量％より多く５重量％未満のニッケル（Ｎｉ）、６重量％より多く１１重量％未満のクロム（Ｃｒ）、及び３重量％未満のモリブデン（Ｍｏ）を含み、残量が本質的に鉄（Ｆｅ）及び副次的な元素及び不純物である溶融物において元素混合物を組み合わせる工程と、
（ｂ）  （ｉ）前記鋼合金物品の均質化；
（ｉｉ）前記鋼合金物品の高温加工；
（ｉｉｉ）前記鋼合金物品の焼きならし；
（ｉｖ）前記鋼合金物品の焼きなまし、
の工程を含む前記溶融混合物を加工処理して物品を形成する工程と、
を含む方法。
【請求項６０】
前記鋼合金製品が、およそ、１重量％未満のケイ素（Ｓｉ）、０．３重量％未満のニオブ（Ｎｂ）、０．８重量％未満のバナジウム（Ｖ）、３重量％未満のタングステン（Ｗ）、０．２重量％未満のチタン（Ｔｉ）、０．２重量％未満のランタン（Ｌａ）またはその他の希土類元素、０．１５重量％未満のジルコニウム（Ｚｒ）、及び０．００５重量％未満のホウ素（Ｂ）を含む群の１つまたはそれ以上の元素を含むように配合される、請求項５９に記載の方法。
【請求項６１】
前記鋼合金製品が、およそ、０．０２重量％の硫黄（Ｓ）、０．０１２重量％のリン（Ｐ）、０．０１５重量％の酸素（Ｏ）、及び０．０１５重量％の窒素（Ｎ）を含むように配合される、請求項５９に記載の方法。
【請求項６２】
前記均質化が、少なくとも４時間約１１００℃から１４００℃のメタル温度で行なわれる、請求項５９に記載の方法。
【請求項６３】
前記均質化が、少なくとも４時間約１２００℃から１３００℃のメタル温度で行なわれる、請求項５９に記載の方法。
【請求項６４】
前記高温加工が、約８４０℃から１３００℃のメタル温度で行なわれ、その結果として、少なくとも約５対１の断面積の全体的減少を生じる、請求項５９に記載の方法。
【請求項６５】
前記高温加工が、約１０３０℃から１２００℃のメタル温度で行なわれ、その結果として、少なくとも約５対１の断面積の全体的減少を生じる、請求項５９に記載の方法。
【請求項６６】
前記焼きならしが、約８８０℃から１１００℃のメタル温度で行なわれる、請求項５９に記載の方法。
【請求項６７】
前記焼きならしが、約９８０℃から１０８０℃のメタル温度で行なわれる、請求項５９に記載の方法。
【請求項６８】
前記焼きなましが、１時間より長く、約６００℃から８５０℃のメタル温度で行なわれる、請求項５９に記載の方法。
【請求項６９】
前記焼きなましが、１時間より長く、約６５０℃から７９０℃のメタル温度で行なわれる、請求項５９に記載の方法。
【請求項７０】
前記鋼合金物品がさらに、
（ａ）前記鋼合金物品の溶体化熱処理；
（ｂ）前記鋼合金物品を冷却すること；及び
（ｃ）前記鋼合金物品を焼きもどすこと、
の工程によって加工処理される、請求項５９に記載の方法。
【請求項７１】
前記溶体化熱処理が、約８５０℃から１１００℃のメタル温度で行なわれる、請求項７０に記載の方法。
【請求項７２】
前記溶体化熱処理が、約９５０℃から１０５０℃のメタル温度で行なわれる、請求項７０に記載の方法。
【請求項７３】
前記冷却がほぼ室温まで行なわれる、請求項７０に記載の方法。
【請求項７４】
前記冷却が、約−７０℃未満のメタル温度まで行なわれる、請求項７０に記載の方法。
【請求項７５】
前記冷却が、約−１９５℃未満のメタル温度まで行なわれる、請求項７０に記載の方法。
【請求項７６】
前記焼きもどしが、１つまたはそれ以上の工程において、約６００℃未満のメタル温度で行なわれ、この鋼合金製品が、工程と工程との間に冷却される、請求項７０に記載の方法。
【請求項７７】
前記焼きもどしが、１つまたはそれ以上の工程において、約５００℃未満のメタル温度で行なわれ、この鋼合金製品が、工程と工程との間に冷却される、請求項７０に記載の方法。
【請求項７８】
前記焼きもどしが、１つまたはそれ以上の工程において、約４００℃未満のメタル温度で行なわれ、この鋼合金製品が、工程と工程との間に冷却される、請求項７０に記載の方法。
【請求項７９】
前記焼きもどしが、１つまたはそれ以上の工程において、約３００℃未満のメタル温度で行なわれ、この鋼合金製品が、工程と工程との間に冷却される、請求項７０に記載の方法。
【請求項８０】
前記焼きもどしが、１つまたはそれ以上の工程において、約４００℃から６００℃のメタル温度で行なわれ、この鋼合金製品が、工程と工程との間に冷却される、請求項７０に記載の方法。
【請求項８１】
前記焼きもどしが、１つまたはそれ以上の工程において、約４５０℃から５４０℃のメタル温度で行なわれ、この鋼合金製品が、工程と工程との間に冷却される、請求項７０に記載の方法。
【請求項８２】
この溶融物がＶ、Ｗ、Ｎｂ及びＴａよりなる群から選択される少なくとも一つの元素をさらに含み、この加工処理が、この合金中に主としてＭ２Ｃ炭化物（ここで、ＭはＣｒ、Ｍｏ、Ｖ、Ｗ、Ｎｂ、Ｔａ、及びこれらの組み合わせから成る群から選ばれる元素である）を形成する工程を含む、請求項５９に記載の方法。
【請求項８３】
前記加工処理が、実質的にマルテンサイト相材料を形成するための熱処理を含む、請求項５９に記載の方法。
【請求項８４】
この溶融物がＶ、Ｗ、Ｎｂ及びＴａよりなる群から選択される少なくとも一つの元素をさらに含み、前記加工処理が、Ｍ２Ｃ炭化物（ここで、ＭはＣｒ、Ｆｅ、Ｍｏ、Ｖ、Ｗ、Ｎｂ、Ｔａ、Ｔｉ、及びこれらの組み合わせから成る群から選ばれる）として、炭素重量の大部分を形成するための熱処理を含む、請求項５９に記載の方法。
【請求項８５】
およそ、０．２から０．２６重量％の炭素（Ｃ）、１１から１５重量％のコバルト（Ｃｏ）、２．０から３．０重量％のニッケル（Ｎｉ）、７．５から９．５重量％のクロム（Ｃｒ）、１．０から２．０重量％のモリブデン（Ｍｏ）、及び０．８重量％未満のバナジウム（Ｖ）を組み合わせて含み、残量が本質的に鉄（Ｆｅ）及び副次的な元素及び不純物である炭化物強化合金組成物。
【請求項８６】
およそ、０．２０から０．２５重量％の炭素（Ｃ）、１２から１５重量％のコバルト（Ｃｏ）、２．０から３．０重量％のニッケル（Ｎｉ）、７．０から９．０重量％のクロム（Ｃｒ）、１．０から３．０重量％のモリブデン（Ｍｏ）、２．５重量％未満のタングステン（Ｗ）、０．７５重量％未満のケイ素（Ｓｉ）、及び０．８重量％未満のバナジウム（Ｖ）を組み合わせて含み、残量が本質的に鉄（Ｆｅ）及び副次的な元素及び不純物である炭化物強化合金組成物。
【請求項８７】
およそ、０．１０から０．２０重量％の炭素（Ｃ）、１２から１７重量％のコバルト（Ｃｏ）、２．５から５．０重量％のニッケル（Ｎｉ）、８．５から９．５重量％のクロム（Ｃｒ）、１．０から２．０重量％のモリブデン（Ｍｏ）、及び０．８重量％未満のバナジウム（Ｖ）を組み合わせて含み、残量が本質的に鉄（Ｆｅ）及び副次的な元素及び不純物である炭化物強化合金組成物。
【請求項８８】
およそ、０．２５から０．２８重量％の炭素（Ｃ）、１１から１５重量％のコバルト（Ｃｏ）、１．７から３．０重量％のニッケル（Ｎｉ）、７．０から９．０重量％のクロム（Ｃｒ）、１．０重量％未満のモリブデン（Ｍｏ）、１．０重量％未満のケイ素（Ｓｉ）、及び０．８重量％未満のバナジウム（Ｖ）を組み合わせて含み、残量が本質的に鉄（Ｆｅ）及び副次的な元素及び不純物である炭化物強化合金組成物。
【請求項８９】
およそ、０．２２から０．２５重量％の炭素（Ｃ）、１２から１３重量％のコバルト（Ｃｏ）、２．５から３．０重量％のニッケル（Ｎｉ）、８．５から９．５重量％のクロム（Ｃｒ）、１．０から１．５重量％のモリブデン（Ｍｏ）、及び０．８重量％未満のバナジウム（Ｖ）を組み合わせて含み、残量が本質的に鉄（Ｆｅ）及び副次的な元素及び不純物である炭化物強化合金組成物。
【請求項９０】
およそ、０．１から０．３重量％の炭素（Ｃ）、８から１７重量％のコバルト（Ｃｏ）、１.７から５重量％のニッケル（Ｎｉ）、６から１２重量％のクロム（Ｃｒ）、１重量％未満のケイ素（Ｓｉ）、０．５重量％未満のマンガン（Ｍｎ）、０．１５重量％未満の銅（Ｃｕ）、組成Ｍ２Ｃを有する析出した炭化物としてＭｏを含有する３重量％未満のモリブデン（Ｍｏ）、及び約０．３重量％未満のニオブ（Ｎｂ）、０．８重量％未満のバナジウム（Ｖ）、０．２重量％未満のタンタル（Ｔａ）、３重量％未満のタングステン（Ｗ）、及びこれらの組み合わせから成る群から選ばれる添加剤を組み合わせて含み、およそ、０．２重量％未満のチタン（Ｔｉ）、０．２重量％未満のランタン（Ｌａ）またはその他の希土類元素、０．１５重量％未満のジルコニウム（Ｚｒ）、０．００５重量％未満のホウ素（Ｂ）、及びこれらの組み合わせから成る群から選ばれる追加添加剤を有し、残量が本質的に鉄（Ｆｅ）及び副次的な元素及び不純物である炭化物強化合金組成物。
【請求項９１】
およそ、０．１から０．３重量％の炭素（Ｃ）、８から１７重量％のコバルト（Ｃｏ）、１.７から５重量％のニッケル（Ｎｉ）、６から１２重量％のクロム（Ｃｒ）、１重量％未満のケイ素（Ｓｉ）、０．５重量％未満のマンガン（Ｍｎ）、及び０．１５重量％未満の銅（Ｃｕ）、組成Ｍ２Ｃを有する析出した炭化物としてＭｏを含有する３重量％未満のモリブデン（Ｍｏ）、及び約０．３重量％未満のニオブ（Ｎｂ）、０．８重量％未満のバナジウム（Ｖ）、０．２重量％未満のタンタル（Ｔａ）、３重量％未満のタングステン（Ｗ）、及びこれらの組み合わせから成る群から選ばれる添加剤を組み合わせて含み、およそ、０．２重量％未満のチタン（Ｔｉ）、０．２重量％未満のランタン（Ｌａ）またはその他の希土類元素、０．１５重量％未満のジルコニウム（Ｚｒ）、０．００５重量％未満のホウ素（Ｂ）、及びこれらの組み合わせから成る群から選ばれる追加添加剤、約０．０２重量％未満の硫黄（Ｓ）、０．０１２重量％のリン（Ｐ）、０．０１５重量％の酸素（Ｏ）、及び０．０１５重量％の窒素（Ｎ）の不純物を含み、残量が本質的に鉄（Ｆｅ）及び副次的な元素及び不純物である炭化物強化合金組成物。
【請求項９２】
直径が約１０ナノメートルより小さいＭ２Ｃ炭化物を含有する、合金の炭素含有量の約８５重量％より多くを有する、請求項８６から９１のうちのいずれか１つに記載の合金。
【請求項９３】
直径が約５ナノメートルより小さいＭ２Ｃ炭化物を含有する、合金の炭素含有量の約８５重量％より多くを有する、請求項８６から９１のうちのいずれか１つに記載の合金。
【請求項９４】
約２４０ｋｓｉより大きい最大抗張力を有する、請求項８６から９１のうちのいずれか１つに記載の合金。
【請求項９５】
約２００ｋｓｉより大きい耐力を有する、請求項８６から９１のうちのいずれか１つに記載の合金。
【請求項９６】
合金中に分散されている金属（Ｍ）炭化物粒子を含み、前記粒子が前記粒子の重量％の大部分について式ＭｘＣ（ここで、Ｘ≦２である）を有し、前記合金が主としてマルテンサイト相にある、請求項８６から９１のうちのいずれか１つに記載の合金。
【請求項９７】
前記合金がマルテンサイト相にあり、その中に分散されている金属炭化物を含み、前記金属炭化物が、直径約１０ナノメートル未満の名目上の（ｎｏｍｉｎａｌ）寸法を有し、主として約２：１またはそれ未満の範囲内の前記炭化物の金属イオン対炭素イオン比を有する、請求項８６から９１のうちのいずれか１つに記載の合金。
【請求項９８】
前記合金がマルテンサイト相にあり、その中に分散されている金属炭化物を含み、前記金属炭化物が、直径約５ナノメートル未満の名目上の寸法を有し、主として約２：１またはそれ未満の範囲内の前記炭化物の金属イオン対炭素イオン比を有する、請求項８６から９１のうちのいずれか１つに記載の合金。
【請求項９９】
前記合金が、その中に分散されている金属炭化物を有し、ここで、金属イオン対炭素イオン比が、主として約２：１であり、この金属が、Ｃｒ、Ｍｏ、Ｖ、Ｗ、Ｎｂ、Ｔａ、Ｔｉ、及びこれらの組合みわせから成る群から選ばれる、請求項８６から９１のうちのいずれか１つに記載の合金。
【請求項１００】
前記合金が、その中に分散されている金属炭化物を有し、前記炭化物の金属イオン対炭素イオン比が、主として約２：１であり、この合金が実質的にマルテンサイト相にある、請求項８６から９１のうちのいずれか１つに記載の合金。
【請求項１０１】
前記合金が、およそＡＳＴＭ粒サイズ番号５（ＡＳＴＭ  Ｅ１１２）と同等またはそれより小さい名目上の粒サイズを有する、請求項８６から９１のうちのいずれか１つに記載の合金。
【請求項１０２】
前記合金が、主としてマルテンサイト相にあり、およそＡＳＴＭ粒サイズ番号５（ＡＳＴＭ  Ｅ１１２）と同等またはそれより小さい名目上の粒サイズを有する、請求項８６から９１のうちのいずれか１つに記載の合金。
【請求項１０３】
Ｍ２Ｃ炭化物を含む炭化物強化合金組成物であり、ここで、ＭはＭｏを含み、前記合金は約０．１から０．３重量％の炭素（Ｃ）、約８．０から１７．０重量％のコバルト（Ｃｏ）、約１.７から３重量％のニッケル（Ｎｉ）、約６重量％から１１重量％のクロム（Ｃｒ）、３重量％未満のモリブデン（Ｍｏ）及び残量の鉄、副次的な元素及び不純物を含む組成を有する、炭化物強化合金組成物。
【請求項１０４】
さらに、炭化物の形態においてＶ、Ｗ、Ｎｂ及びＴａよりなる群より選択される一つまたはそれ以上の金属を含有する、請求項１０３に記載の合金。